(57)【要約】非多孔質発泡シリカ誘電体もしくは非多孔質シリカ誘電体が、成形加工法および誘電体表面から疎水性を低下もしくは除去する試薬により容易に損傷する、シリカ誘電フィルム。本発明は、基体の上に存在するそのような損傷シリカ誘電フィルムに疎水性を与える方法を提供する。本発明は、新しいシリカ誘電フィルムおよび損傷シリカ誘電フィルムの両方に疎水性を与えるためのプラズマ系方法も提供する。本発明のプロセスにより調製される半導体装置も提供される。
2004511896.tif 000002
【特許請求の範囲】
【請求項１】
基体の上に存在する損傷シリカ誘電フィルムに疎水性を与える方法であって、前記誘電フィルムが、前記誘電フィルムの以前に存在していた疎水性を実質的に損傷もしくは除去するような方法で少なくとも１つのエッチング剤もしくは灰化試薬と接触しており：
（ａ）前記損傷シリカ誘電フィルムを、表面改質組成物と、該シリカ誘電フィルムを疎水性にするのに有効な濃度及び期間で接触させ；そして
（ｂ）未反応の表面改質組成物、反応生成物、およびこれらの混合物を除去する（前記表面改質組成物は、損傷シリカ誘電フィルムからシラノール部分を除去するのに適する少なくとも１つの表面改質剤を含む）
ことを含む方法。
【請求項２】
前記エッチング剤損傷ナノ多孔質シリカ誘電フィルムが、工程（ａ）に先立ってウェットクリーニングに供される、請求項１に記載の方法。
【請求項３】
前記表面改質組成物が、次の化学式：Ｒ３ＳｉＮＨＳｉＲ３、ＲｘＳｉＣｌｙ、ＲｘＳｉ（ＯＨ）ｙ、Ｒ３ＳｉＯＳｉＲ３、ＲｘＳｉ（ＯＲ）ｙ、ＭｐＳｉ（ＯＨ）［４‐ｐ］、ＲｘＳｉ（ＯＣＯＣＨ３）ｙおよびこれらの組合せ（式中、ｘは１〜３の範囲の整数であり；ｙはｙ＝４‐ｘとなるような１〜３の範囲の整数であり；ｐは２〜３の範囲の整数であり；Ｒはそれぞれ独立して水素および疎水性有機部分から選ばれ；Ｍはそれぞれ独立して選ばれた疎水性有機部分であり；そしてＲおよびＭは同じもしくは異なり得る）からなる群から選ばれる化学式を有する少なくとも１つの化合物を含む、請求項１に記載の方法。
【請求項４】
前記表面改質組成物が、アセトキシトリメチルシラン、アセトキシシラン、ジアセトキシジメチルシラン、メチルトリアセトキシシラン、フェニルトリアセトキシシラン、ジフェニルジアセトキシシラン、メチルトリエトキシシラン、ジメチルジエトキシシラン、トリメチルエトキシシラン、メチルトリメトキシシラン、ジメチルジメトキシシラン、トリメチルメトキシシラン、メチルトリクロロシラン、ジメチルジクロロシラン、トリメチルクロルシラン、メチルシラン、ジメチルシラン、トリメチルシラン、ヘキサメチルジシラザン、２‐トリメチルシロキシペント‐２‐エン‐４‐オン、ｎ‐（トリメチルシリル）アセトアミド、２‐（トリメチルシリル）酢酸、ｎ‐（トリメチルシリル）イミダゾール、トリメチルシリルプロピオレート、トリメチルシリル（トリメチルシロキシ）‐アセテート、ノナメチルトリトリシラザン、ヘキサメチルジシロキサン、トリメチルシラノール、トリエチルシラノール、トリフェニルシラノール、ｔ‐ブチルジメチルシラノール、ジフェニルシランジオール、トリメトキシシラン、トリエトキシシラン、トリクロロシランおよびこれらの組合せからなる群から選ばれる少なくとも１つの化合物を含む、請求項１に記載の方法。
【請求項５】
前記シリカ誘電フィルムがナノ多孔質もしくは非多孔質である、請求項１に記載の方法。
【請求項６】
前記シリカ誘電フィルムがメチルヒドリドシロキサンフィルムである、請求項１に記載の方法。
【請求項７】
前記表面改質組成物がメチルトリアセトキシシランを含む、請求項４に記載の方法。
【請求項８】
前記表面改質組成物が、ケトン類、エーテル類、エステル類、炭化水素類およびこれらの組合せからなる群から選ばれる溶媒を含む、請求項１に記載の方法。
【請求項９】
前記エッチング剤が、酸素、弗素、水素、窒素およびこれらの組合せからなる群から選ばれる原子、イオンおよび／または基を含むプラズマである、請求項１に記載の方法。
【請求項１０】
前記エッチング剤が、アミド、アルコール、アルコールアミン、アミン、トリアミン、酸、塩基およびこれらの組合せからなる群から選ばれる少なくとも１つの薬剤を含む湿潤エッチング剤である、請求項１に記載の方法。
【請求項１１】
前記アミドが、Ｎ‐メチルピロリジノン、ジメチルホルムアミド、ジメチルアセトアミドおよびこれらの組合せからなる群から選ばれる、請求項１０に記載の方法。
【請求項１２】
前記アルコールが、エタノール、２‐プロパノールおよびこれらの組合せからなる群から選ばれる、請求項１０に記載の方法。
【請求項１３】
前記エッチング剤が、エタノールアミン、エチレンジアミン、トリエチルアミン、Ｎ，Ｎ‐ジエチルエチレンジアミン、ジエチレントリアミン、アミン、エチレンジアミンテトラ酢酸；有機酸、酢酸、蟻酸、テトラメチルアンモニウムアセテート、硫酸、燐酸、弗化水素酸；弗化アンモニウム、水酸化アンモニウム、テトラメチル水酸化アンモニウム、ヒドロキシルアミンおよびこれらの組合せ（ただし、前記組合せは、互いに中性化しない薬剤の組合せである）からなる群から選ばれる少なくとも１つの薬剤を含む、請求項１０に記載の方法。
【請求項１４】
前記表面改質組成物が、液体、蒸気もしくは気体、およびプラズマからなる群から選ばれる状態で損傷シリカ誘電フィルムと接触する、請求項１に記載の方法。
【請求項１５】
シラン化合物から誘導されるプラズマが表面改質組成物として用いられる、請求項１４に記載の方法。
【請求項１６】
前記表面改質組成物が、炭化水素、アルデヒド、エステル、エーテルおよびこれらの組合せからなる群から選ばれる化合物から誘導されるプラズマである、請求項１４に記載の方法。
【請求項１７】
基体の上に存在するシリカ誘電フィルムに疎水性を与える方法であって：
（ａ）前記シリカ誘電フィルムを、該シリカ誘電フィルムを疎水性にするのに有効な濃度及び期間で、少なくとも１つの表面改質剤を含むプラズマと接触させ；そして
（ｂ）未反応の表面改質組成物、反応生成物、およびこれらの混合物を除去する（前記表面改質組成物は、該損傷シリカ誘電フィルムからシラノール部分を除去するのに適する少なくとも１つの表面改質剤を含む）
ことを含む方法。
【請求項１８】
シラン化合物から誘導されるプラズマが表面改質組成物として用いられる、請求項１７に記載の方法。
【請求項１９】
前記表面改質組成物が、炭化水素、アルデヒド、エステル、エーテルおよびこれらの組合せからなる群から選ばれる化合物から誘導されるプラズマである、請求項１７に記載の方法。
【請求項２０】
下記工程の少なくとも１つを含むプロセスにより製造される半導体装置：
（ａ）半導体装置製造に適するようにパターン化された基体上に疎水性シリカ誘電フィルムを成形し；
（ｂ）前記シリカ誘電フィルムおよび他のひとつひとつをエッチング剤と接触させ；
（ｃ）前記シリカ誘電フィルムを請求項１に記載の方法により処理する；
（但し、工程（ａ）および（ｂ）はいずれの順序でも実施され、工程（ｃ）は工程（ｂ）の後に実施され、かつ工程（ｃ）は各工程（ｂ）の後に繰り返される）。
【請求項２１】
ウェットクリーニング工程が各工程（ｂ）の後、かつ各工程（ｃ）の前に実施されるプロセスにより製造される、請求項２０に記載の半導体装置。
【請求項２２】
下記工程の少なくとも１つを含むプロセスにより製造される半導体装置：
（ａ）シリカ誘電フィルムを、シリカ誘電フィルムを疎水性にするのに有効な濃度で、かつ期間、少なくとも１つの表面改質剤を含むプラズマと接触させ；そして
（ｂ）未反応表面改質組成物、反応生成物およびこれらの混合物を除去する（前記表面改質組成物は、損傷シリカ誘電フィルムからシラノール部分を除去するのに適する少なくとも１つの表面改質剤を含む）。
【発明の詳細な説明】
【０００１】
発明の分野
本発明は、シリカ誘電フィルムの表面に疎水性を回復するための方法および組成物を提供する。これらのフィルムは、フィルムにおける低い、かつ安定した誘電性を確実にするために、集積回路（“ＩＣｓ”）などの半導体装置製造において絶縁材として用いられる。
【０００２】
発明の背景
集積回路におけるひとつひとつのサイズは０．２５μｍ以下に近いので、連続ＲＣ遅延、電力消費および信号漏話に関する問題の解決がますます難しくなっている。インタレベル誘電体（ＩＬＤ）およびインタメタル誘電体（ＩＭＤ）用途の低誘電率材料の集積化が、これらの問題解決を助けると信じられている。低誘電率材料を集積回路に適用しようという試みが以前からあったが、加工方法および集積回路製造に用いられるそのような材料の誘電性および機械的性質の両方の最適化には、当業界ではさらなる改良の必要が長年に渡って存在する。
【０００３】
シリカ誘電フィルム
低誘電率を有する１つの材料は、シリカである。特に、シリカは発泡誘電体として適用できる。可及的最低誘電値のために、シリカ誘電体に空気を導入する。空気は１の誘電率を有し、空気がナノ多孔質もしくはナノメートル規模の気孔もしくは気孔構造の形でシリカ誘電体に導入されると、比較的低い誘電率（“ｋ”）が達成される。
ナノ多孔質シリカは魅力的であるが、その理由は、それが、現行のスピンオンガラス（“ＳＯＧ”）および化学蒸着（“ＣＶＤ”）シリカＳｉＯ２に用いられているような、有機置換シラン、例えば、テトラメトキシシラン（“ＴＭＯＳ”）および／またはテトラエトキシシラン（“ＴＥＯＳ”）などの類似の前駆体を用いるからである。
【０００４】
ナノ多孔質シリカフィルムは、以前から多くの方法により成形加工されてきた。例を挙げるだけでも、適切な珪素系前駆体組成物および溶媒除去によりナノ多孔質シリカ誘電フィルムを成形する方法は、例えば、下記共有米国特許に記載されている：その内容すべてが本明細書に取り込まれる、１９９８年４月３日に出願されたシリアル第０９／０５４，２６２号、１９９８年７月７日に出願された同０９／１１１，０８３号、１９９８年８月２７日に出願された同６０／０９８，０６８号、１９９８年８月３１日に出願された同６０／０９８，５１６号、１９９８年３月２０日に出願された同０９／０４４，８３１号、１９９８年３月２０日に出願された同０９／０４４，７９８号および１９９９年６月９日に出願された同０９／３２８，６４８号。
【０００５】
概して言えば、例えば、１つ以上の除去可能な溶媒を含むスピンオンガラス組成物の形の前駆体は基体に適用され、ついで重合され、ナノメートル規模の気孔を含む誘電フィルムを成形するような方法で溶媒除去に供される。
そのようなナノ多孔質フィルムを成形するとき、例えば、それにおいて前駆体はスピンコーティングにより基体に適用されるが、フィルムコーティングは、典型的には酸性もしくは塩基性触媒および水で触媒されて、初期の加熱工程の間に重合／ゲル化（「熟成」）を起こす。ついでフィルムを、例えば、フィルムを１つ以上の高温加熱工程に供することにより硬化させて、特に残留溶媒を除去し、必要に応じて重合プロセスを完了する。他の硬化方法には、フィルムを、例えば、紫外線、電子ビーム、マイクロ波エネルギーなどの輻射エネルギーに供することが含まれる。
【０００６】
その内容すべてが本明細書に取り込まれる、ともに１９９９年４月１４日に出願された共有出願シリアル第０９／２９１，５１０号および第０９／２９１，５１１号は、珪素系前駆体組成物および前駆体組成物に存在する１つ以上のポリマーもしくはオリゴマーを崩壊もしくは蒸発させることによりナノ多孔質シリカ誘電フィルムを成形する方法を提供している。２０００年５月５日に出願された共有出願シリアル第０９／５６６，２８７号は、珪素系前駆体組成物および前駆体組成物に存在する１つ以上の化合物もしくはポリマーを崩壊もしくは蒸発させることによりナノ多孔質シリカ誘電フィルムを成形する方法を提供している。米国特許第５，８９５，２６３号は、分解性ポリマーおよび有機ポリシリカを含む、すなわち、凝縮もしくは重合珪素ポリマーを含む組成物を適用し、組成物を加熱してさらにポリシリカを凝縮させ、分解性ポリマーを分解して多孔質誘電層を成形することにより、基体、例えば、ウェファーの上にナノ多孔質シリカ誘電フィルムを成形することを記載している。
【０００７】
前駆体の基体への適用、熟成、硬化、平面化およびフィルムを疎水性にするプロセスは、例えば、なかでも、１９９９年９月９日に出願された共有米国シリアル第０９／３９２，４１３号，１９９８年４月３日に出願された同０９／０５４，２６２号および１９９８年８月２７日に出願された同０９／１４０，８５５号により記載されている。
【０００８】
半導体製造プロセスは疎水基を除去
本明細書に記述されるナノ多孔質シリカ誘電フィルムなどのシリカ系材料がシラノール基を含む気孔構造の表面などの表面とナノ多孔質フィルムを成形するとき、望ましくない性質が生じる。シラノールおよびシラノールが空気から吸着できる水は、電界では非常に偏光性であり、したがってフィルムの誘電率を上げる。
ナノ多孔質フィルムを実質的にシラノールおよび水から解放するために、２つの戦略のうち１つが用いられる。
【０００９】
（Ａ）１つの方法において、有機試薬、すなわち、ヘキサメチルジシラザンもしくはメチルトリアセトキシシランなどの表面改質剤を、任意にフィルムの気孔中に導入して、有機疎水性キャッピング基、例えば、トリメチルシリル基を添加する。
【００１０】
（Ｂ）フィルムを、さらなる加工なしで疎水性シリカ誘電フィルムを有利に製造する出発試薬もしくは前駆体を含む前駆体組成物から製造する。
これらのプロセスは、例えば、その内容すべてが本明細書に取り込まれる、１９９９年８月２３日に出願された共有米国シリアル第０９／３７８，７０５号、１９９８年８月２７日に出願された同０９／１４０，８５５号、１９９９年１月２１日に出願された同０９／２３４，６０９号および０９／２３５，１８６号により記載されている。
【００１１】
エッチングおよびプラズマは疎水官能基を除去
半導体製造プロセス中のナノ多孔質シリカ誘電フィルムへの損傷は、攻撃的なプラズマおよび／またはエッチング試薬の誘電フィルム中のエッチング溝およびバイアへの適用から起こる。プラズマは、半導体装置（以下、一般に集積回路もしくは“ＩＣｓ”と称する）成形加工中にフォトレジストフィルムを除去するためにも用いられる。用いられるプラズマは、典型的には酸素、弗素、水素もしくは窒素からなる（遊離原子、イオンおよび／または基の形で）。
【００１２】
溝、バイア、エッチングおよび／またはフォトレジスト除去中にこれらのプラズマに曝露される誘電フィルムは、容易に崩壊もしくは損傷される。多孔質誘電フィルムは非常に高い表面積を有し、したがってプラズマ損傷を特に受けやすい。特に、有機分（Ｓｉ原子に結合するメチル基など）を有するシリカ系誘電フィルムは、酸素プラズマにより容易に崩壊される。有機基はＣＯ２中に酸化され、シラノールもしくはＳｉ−ＯＨ基は、有機基が以前に存在した誘電体表面の上にとどまる。多孔質シリカフィルムは、疎水性であるためにはそのような有機基（気孔表面の）に依存する。疎水性の損失は、誘電率を上げる（そのようなフィルムの低誘電率は、そのような材料の主要所望特性である）。
【００１３】
湿式化学処理も、溝もしくはバイアエッチングの後残留物残り物を除去するためにＩＣ製造で用いられる。使用される化学薬品もしばしば非常に攻撃的なので、シリカ系誘電フィルム、特に多孔質シリカフィルム中の有機基を攻撃して除去する。さらにまた、この損傷は、フィルムに疎水性を失わせる。湿式化学エッチング剤には、例えば、Ｎ‐メチルピロリジノン、ジメチルホルムアミド、ジメチルアセトアミドなどのアミド類；エタノールおよび２‐プロパノールなどのアルコール類；エタノールアミンなどのアルコールアミン類；トリエチルアミンなどのアミン類；エチレンジアミンおよびＮ，Ｎ‐ジエチルエチレンジアミンなどのジアミン類；ジエチレントリアミンなどのトリアミン類；エチレンジアミンテトラ酢酸“ＥＤＴＡ”などのジアミン酸類；酢酸および蟻酸などの有機酸類；テトラメチルアンモニウムアセテートなどの有機酸のアンモニウム塩類；硫酸、燐酸、弗化水素酸などの無機酸類；弗化アンモニウムなどのフルオリド塩類；水酸化アンモニウムおよびテトラメチル水酸化アンモニウムなどの塩基類；およびヒドロキシルアミン；当業界で既知のエッチング剤をいくつか挙げると、ＥＫＣ ５０５、５２５、４５０、２６５、２７０および６３０（ＥＫＣ Ｃｏｒｐ．、カリフォルニア州ヘイワード）ならびにＡＣＴ‐ＣＭＩおよびＡＣＴ‐６９０（Ａｓｈｌａｎｄ Ｃｈｅｍｉｃａｌ、カリフォルニア州ヘイワード）などの後エッチングウェットクリーニングのために開発された市販の製剤が含まれる。
【００１４】
新たに製造されたシリカ誘電フィルムが先ず第一に疎水性であることを保証するより急速かつ有効な方法に対する需要もある。これまで、前述のように、そのような方法はすべて液体もしくは蒸気相表面改質剤を用いてきた。プラズマ相表面改質剤および／または方法の報告はない。
【００１５】
本発明の要旨
上記問題を解決し、かつ他の改良を与えるために、本発明は低誘電率（“ｋ”）、例えば、典型的に約１．５〜約３．８の範囲の誘電率を有するナノ多孔質シリカ誘電フィルム、ならびにこれらの誘電フィルムを製造する新規な方法を提供する。概して言えば、本発明は、半導体もしくはＩＣ装置を成形加工するプロセス中に基体上に存在するシリカ誘電フィルムに疎水性を与える方法を提供する。以下に例示されるように、フィルムは好ましくはメチルヒドリドシロキサン前駆体から成形されるが、市販のスピンオンガラス（ＳＯＧ）など、他の当業界で既知の珪素系前駆体も容易に用いられる。
【００１６】
典型的には、シリカ誘電フィルムへの損傷は、以前に存在したフィルムの疎水性を実質的に損傷もしくは除去するような方法で少なくとも１つのエッチング剤もしくは灰化試薬と接触することにより生じる。ＩＣ成形加工に用いられる当業界で既知のエッチング剤には、例えば、下記の型の薬剤を１つ以上含む組成物が含まれる：Ｎ‐メチルピロリジノン、ジメチルホルムアミド、ジメチルアセトアミドなどのアミド類；エタノール、２‐プロパノールなどのアルコール類；エタノールアミンおよびエチレンジアミンなどのアルコールアミン類；トリエチルアミンなどのアミン類；Ｎ，Ｎ‐ジエチルエチレンジアミンなどのジアミン類；ジエチレントリアミンなどのトリアミン類；エチレンジアミンテトラ酢酸などのアミン酸類；酢酸、蟻酸などの有機酸類；テトラメチルアンモニウムアセテートなどの有機酸のアンモニウム塩類；硫酸、燐酸、弗化水素酸などの無機酸類；弗化アンモニウムなどのフルオリド塩類；水酸化アンモニウムおよびテトラメチル水酸化アンモニウムなどの塩基類；およびヒドロキシルアミン；ＥＫＣ ５０５、５２５、４５０、２６５、２７０および６３０（ＥＫＣ Ｃｏｒｐ．、カリフォルニア州ヘイワード）ならびにＡＣＴ‐ＣＭＩおよびＡＣＴ‐６９０（Ａｓｈｌａｎｄ Ｃｈｅｍｉｃａｌ、カリフォルニア州ヘイワード）などの後エッチングウェットクリーニングのために開発された市販の製剤、ならびにこれらの組合せ。灰化剤（ａｓｈｉｎｇ ｒｅａｇｅｍｔ）には、酸素誘導プラズマなどが含まれる。
【００１７】
本発明の方法には、限定はされないが、（ａ）損傷シリカ誘電フィルムを、シリカ誘電フィルムを疎水性にするのに有効な濃度で、かつ期間、表面改質組成物と接触させ；そして（ｂ）未反応表面改質組成物、反応生成物およびこれらの混合物を除去する工程が含まれる。表面改質組成物は、損傷シリカ誘電フィルムからシラノール部分を除去するのに適する少なくとも１つの表面改質剤、すなわち、化合物もしくはその荷電誘導体を含む。
任意に、エッチング剤損傷ナノ多孔質シリカ誘電フィルムは、工程（ａ）に先立ってウェットクリーニングに供される。
【００１８】
１つの実施態様において、表面改質組成物には、下記のような化学式を有する少なくとも１つの化合物を含む：Ｒ３ＳｉＮＨＳｉＲ３、ＲｘＳｉＣｌｙ、ＲｘＳｉ（ＯＨ）ｙ、Ｒ３ＳｉＯＳｉＲ３、ＲｘＳｉ（ＯＲ）ｙ、ＭｐＳｉ（ＯＨ）［４‐ｐ］、ＲｘＳｉ（ＯＣＯＣＨ３）ｙおよびこれらの組合せ；式中、ｘは１〜３の範囲の整数であり；ｙはｙ＝４‐ｘとなるような１〜３の範囲の整数であり；ｐは２〜３の範囲の整数であり；Ｒはそれぞれ独立して水素および疎水性有機部分から選ばれ；Ｍはそれぞれ独立して選ばれた疎水性有機部分であり；そしてＲおよびＭは同じもしくは異なり得る。
別の特別な実施態様において、表面改質組成物は、下記薬剤もしくは化合物の少なくとも１つを含む：アセトキシトリメチルシラン、アセトキシシラン、ジアセトキシジメチルシラン、メチルトリアセトキシシラン、フェニルトリアセトキシシラン、ジフェニルジアセトキシシラン、メチルトリエトキシシラン、ジメチルジエトキシシラン、トリメチルエトキシシラン、メチルトリメトキシシラン、ジメチルジメトキシシラン、トリメチルメトキシシラン、メチルトリクロロシラン、ジメチルジクロロシラン、トリメチルクロルシラン、メチルシラン、ジメチルシラン、トリメチルシラン、ヘキサメチルジシラザン、２‐トリメチルシロキシペント‐２‐エン‐４‐オン、ｎ‐（トリメチルシリル）アセトアミド、２‐（トリメチルシリル）酢酸、ｎ‐（トリメチルシリル）イミダゾール、トリメチルシリルプロピオレート、トリメチルシリル（トリメチルシロキシ）‐アセテート、ノナメチルトリトリシラザン、ヘキサメチルジシロキサン、トリメチルシラノール、トリエチルシラノール、トリフェニルシラノール、ｔ‐ブチルジメチルシラノール、ジフェニルシランジオール、トリメトキシシラン、トリエトキシシラン、トリクロロシランおよびこれらの組合せ。以下に例示されるように、表面改質剤は化合物メチルトリアセトキシシランである。
【００１９】
有利には、本発明の方法は、ナノ多孔質シリカ誘電フィルム、他の発泡シリカ誘電体もしくは単に非多孔質シリカ誘電体であるシリカ誘電フィルムに容易に適用される。さらに別の実施態様において、表面改質剤は任意に溶媒を含む。適切な溶媒には、例えば、ケトン類、エーテル類、エステル類、炭化水素類およびこれらの組合せが含まれる。
【００２０】
表面改質組成物は、液体、蒸気もしくは気体、および／またはプラズマとして損傷シリカ誘電フィルムと接触する。プラズマの形のときは、プラズマをシラン化合物、炭化水素、アルデヒド、エステル、エーテルおよび／またはこれらの組合せから誘導できる。
【００２１】
本発明の方法には、新たに適用されたフィルムであれ、成形加工プロセスもしくは試薬により損傷されたものであれ、基体の上に存在するシリカ誘電フィルムに疎水性を与える方法が含まれるものと企図される。方法は下記工程を含む：（ａ）シリカ誘電フィルムを、シリカ誘電フィルムを疎水性にするのに有効な濃度で、かつ期間、少なくとも１つの表面改質剤を含むプラズマと接触させ；そして（ｂ）未反応表面改質組成物、反応生成物およびこれらの混合物を除去する；前記表面改質組成物は、損傷シリカ誘電フィルムからシラノール部分を除去するのに適する少なくとも１つの表面改質剤を含む。
前記方法および試薬を用いて製造された半導体もしくはＩＣ装置も提供される。
【００２２】
本発明の詳しい記載
したがって、上記背景討議で記載したように、いくつかの試薬および方法が、フィルム成形中もしくは直後のナノ多孔質シリカ誘電フィルムの気孔表面疎水性を強化することに使用される共有の同時係属中の特許出願により記載された。いくつかの表面改質試薬が、新たに認識された問題、その後の製造工程および試薬による半導体装置の一部として成形されたナノ多孔質シリカ誘電フィルムへの損傷という問題解決に有用であることが、思いがけなくも見出された。
【００２３】
本発明の範囲をよりよく理解するために、「シリカ」という語が用いられるときに“ＳｉＯ２”官能基が特別に言及されない限り、例えば、ナノ多孔質誘電フィルムを言及して本明細書で用いられる「シリカ」という語は、有機もしくは無機ガラスベース材料、例えば、１つ以上の珪素系誘電前駆体を含む適宜の出発材料から本発明の方法により調製された誘電フィルムを言及することが意図されるものと理解すべきである。本明細書における単数の語の使用はそのように限定されることが意図されているのではなく、必要なら、複数も包含するということも理解すべきである；例えば、本発明の典型的なプロセスは「フィルム」に適用および製造するように記載し得るが、所望により、多くのフィルムを、記載され、例示され、かつ特許請求されるプロセスにより製造することができることが意図される。シリカ誘電体に関して本明細書で用いられる「フィルム」という語は、そのようなシリカ誘電体が任意に用いられる他の適宜の形をいずれも包含するものと意図される。
【００２４】
さらには、「熟成」という語は、例えば、水および／または酸もしくは塩基触媒への曝露により誘導される堆積後の基体上の結合シリカ系前駆体組成物のゲル化もしくは重合を言及する。ゲル化は、任意に発泡、すなわち、ナノ多孔質誘電フィルムおよび／または非多孔質誘電フィルムを成形するために選ばれた前駆体に適用される。ゲル化は、前記架橋および／または溶媒の蒸発により達成できる。
「硬化」という語は、ゲル化後、典型的には熱の適用によるフィルムの固化および乾燥を言及するが、例えば、電子ビーム、紫外線などの形でのエネルギー適用によるなど、他の当業界で既知の硬化の形を用いてもよい。
本明細書における「薬剤」という語は、他に断りがなければ、「試薬」という語と同意語であるとみなすべきである。
【００２５】
Ａ．誘電フィルムの調製方法
誘電フィルム、例えば、インタレベル誘電コーティングは、スピンコーティング、ディップコーティング、はけ塗り、ローリング、噴霧および／または化学蒸着など、当業界で既知のいずれかの方法により、基体に適用される適宜の前駆体から調製される。前駆体は、有機ポリマー前駆体、珪素系前駆体および／またはこれらの組合せであり得る。ついで、コーティングを加工して、所望の型およびコンシステンシーの誘電コーティングを達成するが、加工工程は、選ばれた前駆体および所望の最終生成物に適するように選ばれる。
【００２６】
典型的には、ナノ多孔質シリカ誘電フィルムなどの珪素系誘電フィルムは、適宜の珪素系誘電前駆体、例えば、１つ以上の溶媒および／または他の成分とブレンドされたスピンオンガラス（“Ｓ．Ｏ．Ｓ．）材料から調製される。誘電フィルムを成形するための基材適用に先立って、基体表面を、任意に標準的な当業界で既知のクリーニング方法によりコーティング用に準備する。
その内容すべてが本明細書に取り込まれる２０００年４月１４日に出願された共有シリアル第０９／５４９，６５９号に詳細に記載されるように、前駆体を基体表面に適用した後、塗布表面を、任意に平面化物体と、すなわち、圧縮工具の形で、所望のパターンを基体表面上の誘電コーティングもしくはフィルムに移すのに有効な時間かつ圧力で、接触させる。
【００２７】
Ｂ．表面改質方法および試薬
試薬
適切な表面改質組成物は、疎水性にすることが所望されるシリカ誘電フィルムの表面からシラノール基を除去できる１つ以上の表面改質剤を含む。例えば、表面改質剤は、下記化学式Ｉ（１‐８）およびこれらの組合せからなる群から選ばれる化学式を有する化合物である：
【００２８】
（１）Ｒ３ＳｉＮＨＳｉＲ３、（２）ＲｘＳｉＣｌｙ、（３）ＲｘＳｉ（ＯＨ）ｙ、（４）Ｒ３ＳｉＯＳｉＲ３、（５）ＲｘＳｉ（ＯＲ）ｙ、（６）ＭｐＳｉ（ＯＨ）［４−ｐ］、（７）ＲｘＳｉ（ＯＣＯＣＨ３）ｙ、（８）ＲｘＳｉＨｙ。
【００２９】
さらに、ｘは１〜３の範囲の整数であり；ｙはｙ＝４‐ｘとなるような１〜３の範囲の整数であり；ｐは２〜３の範囲の整数であり；Ｒはそれぞれ独立して水素および疎水性有機部分から選ばれ；Ｍはそれぞれ独立して選ばれた疎水性有機部分であり；そしてＲおよびＭは同じもしくは異なり得る。ＲおよびＭ基は、好ましくはアルキル、アリールおよびこれらの組合せからなる有機部分の群から独立して選ばれる。
【００３０】
アルキル部分は置換もしくは未置換であり、ストレートアルキル、枝分れアルキル、環状アルキルおよびこれらの組合せからなる群から選ばれ、該アルキル部分は、Ｃ１〜約Ｃ１８のサイズの範囲にある。アリール部分は置換もしくは未置換であり、Ｃ５〜約Ｃ１８のサイズの範囲にある。好ましくは、表面改質剤はアセトキシシランもしくは、例えば、以下のようなモノマー化合物である：アセトキシトリメチルシラン、アセトキシシラン、ジアセトキシジメチルシラン、メチルトリアセトキシシラン、フェニルトリアセトキシシラン、ジフェニルジアセトキシシラン、メチルトリエトキシシラン、ジメチルジエトキシシラン、トリメチルエトキシシラン、メチルトリメトキシシラン、ジメチルジメトキシシラン、トリメチルメトキシシラン、メチルトリクロロシラン、ジメチルジクロロシラン、トリメチルクロルシラン、メチルシラン、ジメチルシラン、トリメチルシラン、ヘキサメチルジシラザン、２‐トリメチルシロキシペント‐２‐エン‐４‐オン、ｎ‐（トリメチルシリル）アセトアミド、２‐（トリメチルシリル）酢酸、ｎ‐（トリメチルシリル）イミダゾール、トリメチルシリルプロピオレート、トリメチルシリル（トリメチルシロキシ）‐アセテート、ノナメチルトリトリシラザン、ヘキサメチルジシロキサン、トリメチルシラノール、トリエチルシラノール、トリフェニルシラノール、ｔ‐ブチルジメチルシラノール、ジフェニルシランジオール、トリメトキシシラン、トリエトキシシラン、トリクロロシランおよびこれらの組合せ。以下に例示されるように、１つの好ましい表面改質剤はメチルトリアセトキシシランである。
【００３１】
追加の表面改質剤には、前述のように、その内容すべてが本明細書に取り込まれる共有米国シリアル第０９／２３５，１８６号に詳細に記載されるような多官能価表面改質剤が含まれる。そのような多官能価表面改質剤は、蒸気もしくは液体の形で、任意には補助溶剤とともに、あるいはなしで適用できる。適切な補助溶剤には、例えば、アセトン、ジイソルプロピルケトン、２‐ヘプタノン、３‐ペンタノンなどのケトン類、ならびにその内容すべてが本明細書に取り込まれる１９９８年７月７日に出願された共有米国シリアル第０９／１１１，０８４号に詳細に記載されるような他のものが含まれる。例えば、その内容すべてが本明細書に取り込まれる米国シリアル第０９／２３５，１８６号に詳細に記載されるように、いくつかの好ましい表面改質剤は、２つ以上の官能基を有し、フィルムの構造的骨組の外部に存在する質量を最小限にしながら表面シラノール官能基と反応するが、例えば、下記化学式のような適宜のシラノールを含む：
【００３２】
Ｒ１Ｓｉ（ＯＲ２）３　　　化学式ＩＩ
【００３３】
式中、Ｒ１およびＲ２は、Ｈおよび／またはアルキル、アリールなどの有機部分、あるいはこれらの誘導体など、独立して選ばれた部分である。Ｒ１もしくはＲ２がアルキルのとき、アルキル部分は任意に置換もしくは未置換であり、ストレート、枝分れもしくは環状でもよく、好ましくはＣ１〜約Ｃ１８以上、より好ましくはＣ１〜約Ｃ８のサイズの範囲にある。Ｒ１もしくはＲ２がアリールのとき、アリール部分は、好ましくは任意に置換もしくは未置換である単一の芳香環からなり、Ｃ５〜約Ｃ１８以上、より好ましくはＣ５〜約Ｃ８のサイズの範囲にある。さらなる選択において、アリール部分はヘテロアリールではない。
【００３４】
かくて、Ｒ１もしくはＲ２は、Ｒ１もしくはＲ２の少なくとも１つが有機であるという条件で、Ｈ、メチル、エチル、プロピル、フェニルおよび／またはこれらの誘導体から独立して選ばれる。１つの実施態様において、Ｒ１およびＲ２は両方ともメチルであり、化学式Ｖによる三官能価表面改質剤はメチルトリメトキシシランである。
別の実施態様において、本発明による適切なシランは、下記一般式を有する：
【００３５】
Ｒ１Ｓｉ（ＮＲ２Ｒ３）３　　　化学式ＩＩＩ
【００３６】
式中、Ｒ１、Ｒ２、Ｒ３は、独立してＨ、アルキルおよび／またはアリールである。Ｒ１、Ｒ２、Ｒ３のいずれかがアルキルおよび／またはアリールのとき、それらは上記化学式ＩＩのＲ１およびＲ２のように定義される。好ましい実施態様において、Ｒ１は、Ｈ、ＣＨ３、Ｃ６Ｈ５から選ばれ、Ｒ２、Ｒ３は両方ともＣＨ３である。かくて、化学式ＩＩＩによる三官能価表面改質剤には、例えば、トリス（ジメチルアミノ）メチルシラン、トリス（ジメチルアミノ）フェニルシランおよび／またはトリス（ジメチルアミノ）シランが含まれる。
さらに別の実施態様において、本発明による適切なシランは、下記一般式を有する：
【００３７】
Ｒ１Ｓｉ（ＯＮ＝ＣＲ２Ｒ３）３　　　化学式ＩＶ
【００３８】
式中、Ｒ１、Ｒ２、Ｒ３は、独立してＨ、アルキルおよび／またはアリールである。Ｒ１、Ｒ２、Ｒ３のいずれかがアルキルおよび／またはアリールのとき、それらは上記化学式ＩＩのように定義される。１つの好ましい実施態様において、Ｒ１およびＲ２は両方ともＣＨ３であり、Ｒ３はＣＨ２ＣＨ３である。かくて、化学式ＩＶによる三官能価表面改質剤には、例えば、メチルトリス（メチルエチルケオキシム）シランが含まれる。
さらに別の実施態様において、本発明による適切なシランは、下記一般式を有する：
【００３９】
Ｒ１ＳｉＣｌ３　　　化学式Ｖ
【００４０】
式中、Ｒ１は、Ｈ、アルキルもしくはアリールである。Ｒ１がアルキルおよび／またはアリールのとき、それらは上記化学式ＩＩのように定義される。１つの好ましい実施態様において、Ｒ１はＣＨ３である。かくて、化学式Ｖによる三官能価表面改質剤には、例えば、メチルトリクロロシランが含まれる。
より好ましい実施態様において、キャッピング剤は、下記一般式を有する１つ以上のオルガノアセトキシシランを含む：
【００４１】
（Ｒ１）ｘＳｉ（ＯＣＯＲ２）ｙ　　　化学式ＶＩ
【００４２】
好ましくは、ｘは１〜２の値の範囲の整数であり、ｘおよびｙは同じもしくは異なり得、ｙは約２〜約３以上の範囲の整数である。
多官能価アルキルアセトキシシランおよび／またはアリールアセトキシシラン化合物などの有用なオルガノアセトキシシランには、単に例であって限定ではないが、メチルトリアセトキシシラン（“ＭＴＡＳ”）、ジメチルジアセトキシシラン（ＤＭＤＡＳ）、フェニルトリアセトキシシランおよびジフェニルジアセトキシシランならびにこれらの組合せが含まれる。
【００４３】
方法
任意に表面改質剤を、２‐ヘプタノンなどの適宜の溶媒と混合し、蒸気もしくは液体の形でナノ多孔質シリカ表面に適用し、ついで乾燥する。
代替的な実施態様において、表面改質は、前記表面改質試薬のいずれかから誘導されるプラズマにエッチング剤損傷シリカ誘電フィルムを暴露させることにより与えられる。典型的な手順においては、誘電フィルムを、プラズマ強化化学蒸着（ＰＥＣＶＤ）システムなどのプラズマ発生室に置く；表面改質試薬の蒸気およびアルゴン蒸気を、プラズマ発生室を通過させる；ついで、ＲＦエネルギー源を活性化してプラズマを創造する；アルゴンガスはプラズマ生成を促進するのを助けるために含まれる。プラズマは、表面改質試薬から誘導されるイオンフラグメントからなる；例えば、イオンフラグメントＣＨ３Ｓｉ＋は、メチルシラン（ＣＨ３ＳｉＨ３）から発生する。このフラグメントはシラノール基と反応して疎水性Ｓｉ−ＣＨ３部分を生成する。前記表面改質試薬のいずれをも、このプラズマ誘導表面処理に用いることができる。もっとも好ましいシラン試薬はメチルシランである。
【００４４】
プラズマ誘導表面改質処理に適する他の表面改質試薬には、Ｃ１〜Ｃ１２アルキルおよび芳香族炭化水素が含まれる。もっとも好ましい炭化水素はメタンである。プラズマ誘導表面改質用の他の試薬には、アルデヒド類、エステル類、酸塩化物類およびエーテル類が含まれる。適切なアルデヒドには、アセトアルデヒドおよびベンズアルデヒドが含まれる；適切なエステルには、エチルアセテートおよびメチルベンゾエートが含まれる；適切な酸塩化物には、アセチルクロライドおよびベンジルクロライドが含まれる；そして適切なエーテルには、ジエチルエーテルおよびアニソールが含まれる。種々様々な単一ウェファーもしくはマルチウェファー（バッチ）プラズマシステムを、このプロセスに用いることができる；これらのシステムには、Ｇａｓｏｎｉｃｓ Ｌ３５１０フォトレジスト灰化器などのいわゆる下流灰化器、Ａｐｐｌｉｅｄ Ｍａｔｅｒｉａｌｓ Ｐ５０００などのＰＥＣＶＤ誘電堆積システム、もしくは反応性イオンエッチング（“ＲＩＥ”）システムが含まれる。
【００４５】
概して言えば、プラズマプロセスの条件は、下記範囲内にある：室温度、２０〜４５０℃；ＲＦ電力、５０〜１０００Ｗ；室圧力、０．０５〜１００トル；プラズマ処理時間、５秒〜５分；および表面改質流速、１００〜２０００ｓｃｃｍ；不活性ガス流速（典型的にはアルゴン）、１００〜２０００ｓｃｃｍ。
本発明はまた、前記プラズマ表面処理適用により、損傷されたものであれ、そうでないものであれ、多孔質および／または非多孔質のシリカ誘電フィルムに疎水性表面を与える方法も包含するものと企図されることを技術者は理解されよう。これらの方法を用いて製造された半導体装置もしくはＩＣｓも、本発明の一部である。
【００４６】
【実施例】
フィルムの厚さおよび屈折率：下記実施例において、楕円偏光測定法も用いて、製造されたフィルムの厚さおよび屈折率（ＲＩ）を測定した。
フィルムの誘電率：下記実施例において、誘電率（ｋ）を、２０℃で金属‐絶縁体‐金属（ＭＩＭ）構造物のキャパシタンス測定から測定した。ＭＩＭ構造物を、フィルムの上にアルミニウムをスパッターすることにより成形し、環状ドットマスクを通して低固有抵抗Ｓｉウェファー（０．２５オーム‐ｃｍ）の上に塗布する。適宜に偏らせた電圧をＭＩＭ構造物に適用し、ついで構造物を横切るキャパシタンス（Ｃ）を１ＭＨｚで測定した。アルミニウムドットの面積（Ａ）を、光学顕微鏡、測微法により測定した。アルミニウムドット近くのフィルムの厚さ（Ｔｈ）を楕円偏光測定法により測定した。ついで、ｋ値を下記式から計算する：
【００４７】
ｋ＝（Ｃ＊Ｔｈ）／−＊Ａ
（式中、−は自由空間の誘電率である（８．８６＊１０−１４Ｆ／ｃｍ））
【００４８】
実施例１
ＭＴＡＳで処理されたナノ多孔質シリカフィルムの成形
ナノ多孔質シリカ前駆体を、その内容すべてが本明細書に取り込まれる、１９９９年１月２２日に出願された共有米国シリアル第０９／２３５，１８６号に記載されるような方法で合成した。かくて、前駆体を、２０８ｍＬのテトラエトキシシラン、９４ｍＬのトリエチレングリコールモノメチルエーテル（ＴｒｉＥＧＭＭＥ）、１６．８ｍＬの脱イオン水および０．６８ｍＬの１Ｎ硝酸を丸底フラスコに一緒に添加することにより調製した。溶液を激しく混合し、約８０℃に加熱し（加熱と攪拌は同時に始めた）、１．５時間還流して透明な溶液を生成した。結果として得られた溶液を室温まで冷却し、ついでエタノールで２５重量％稀釈し、０．１ミクロンＴｅｆｌｏｎ（登録商標）フィルターを通してろ過した。
約２ｍＬのナノ多孔質シリカ前駆体を４’’珪素ウェファーの上に堆積し、ついで２５００ｒｐｍで３０秒間回転させた。ついで、フィルムを、下記条件を用いて真空室でゲル化／熟成させた：
【００４９】
１．室を２５０トルに排気した。
２．１５Ｍの水酸化アンモニウムを加熱し、４５℃で平衡させ、室に導入して圧力を６６０トルに４分間上げた。
３．室に空気を再充填し、表面処理／溶媒交換のためにフィルムを室から取り出した。
【００５０】
フィルムの表面処理／溶媒交換を、下記条件を用いて実施した：
１．表面改質に用いられる試薬を、５ｇのメチルトリアセトキシシラン、“ＭＴＡＳ”、（Ｇｅｌｅｓｔ、ペンシルベニア州１９００７タリータウン）を９５ｇの３−ペンタノンと混合して無色透明な溶液を生成することにより調製した。
２．熟成フィルムをスピニングチャックの上に載せ、２５０ｒｐｍで回転させた。
３．上記ＭＴＡＳ溶液約３０ｍＬを、フィルムを２０秒間乾燥させることなく、フィルムの上で回転させた。
４．ついで、フィルムを２５００ｒｐｍで１０秒間回転させ、ついでフィルムをチャックから取り出し、下記のように熱処理に供した。
【００５１】
ついで、上記プロセスから得られたフィルムを、空気下工程ごとにそれぞれ１７５℃および３２０℃で６０秒間加熱した。ついで、それを炉中で、窒素下４００℃で３０分間硬化させた。フィルム特性のテストを、前述のようにして実施し、測定物性を下記実施例９に報告する。
【００５２】
実施例２
非多孔質メチルヒドリドシロキサンフィルムの成形
前駆体組成物を、その内容すべてが本明細書に取り込まれる、１９９８年３月２０日に出願された米国特許出願シリアル第０９／０４４，７９８号に記載されるような方法で調製した。かくて、窒素入口、乾燥氷冷却器および機械攪拌器を装備した１リットルジャケット付反応器に、１０００ｍＬのへキサン、８０ｍＬのエタノール、２５ｍＬの水および６１．３ｇのＡｍｂｅｒｊｅｔ ４２００触媒（Ｒｏｈｎ ＆ Ｈａａｓ Ｃｏ．）を装填した。混合物を２５℃で攪拌しながら半時間平衡させた（循環浴）。トリクロロシラン（１４．３ｍＬ、０．１４２モル）とメチルトリクロロシラン（６６．７ｍＬ、０．５６８モル）との混合物を、３５分間かけて蠕動ポンプを用いて反応器に添加した。シラン添加完了後、ヘキサンをラインを通して１０分間ポンプした。反応物を２３時間攪拌し、ついでＷｈａｔｍａｎ ＃４フィルターを通してろ過した。ろ過溶液を分液濾斗に入れ、水／エタノール層を除去した。残留へキサン溶液を４Åモレキュラーシーブ（１７０ｇ）で５時間乾燥させ、ついで１ｍｍフィルターを通してろ過した。ヘキサンを、回転蒸発器を用いて除去し、５２％収率で白い固体生成物（２３．１ｇ）を与えた。ポリスチレン基準に照らしたこの生成物のＧＰＣは、６．５の多分散度で、１１，８８５のＭｗを与えた。
【００５３】
上記前駆体を用いて、その内容すべてが本明細書に取り込まれる、１９９９年１月７日に出願された米国特許出願シリアル第０９／２２７，４９８号に記載されるような方法で、基体の上にナノ多孔質誘電シリカフィルムを成形した。かくて、メチルイソブチルケトン（ＭＩＢＫ）（６３．５ｇ）を４Åモレキュラーシーブで乾燥させ、１４ｇの非多孔質メチルヒドリドシロキサンと結合した。溶液を０．２ｍｍにろ過した。溶液を、従来のスピンコーターを用いて裸の４インチ珪素ウェファー上に塗布した。およそ３ｍｌのポリマー溶液をウェファー上に置いた。３秒の遅れの後、ウェファーを２０００ｒｐｍで２０秒間回転させた。塗布ウェファーを、それぞれ１５０℃、２００℃および３５０℃で１分間、３つの連続ホットプレートの上で焼き付けた。ついで、焼き付けウェファーを、初期に３００℃で設定した水平炉中で窒素雰囲気で硬化させ、それに４℃／分の速度で３８０℃へのランプが続き、それで１０分間保持され、ついで１℃／分の速度で４００℃に上げた。炉温度を４００℃に１時間保持し、ついで約２時間かけて３００℃に戻した。完了フィルム（灰化処理前、実施例９参照）の特性は、以下のとおりだった：
【００５４】
【表１】
2004511896.tif 000003
【００５５】
実施例３
フォトレジスト灰化
実施例１のナノ多孔質シリカを塗布したウェファーを、ＴＥＬ ８５ ＤＲＭ Ｌ３５１０エッチャーの室内に置く。純酸素を作って、５００ｓｃｃｍ未満で室を通して流す。ウェファー温度は２５℃である。ＲＦプラズマ源を、５００Ｗの電力消費レベルで１分間活性化する。この１分間の間、フィルムを酸素誘導プラズマに曝露する。このプロセスの間の全圧力は、５００ミリトル未満である。この灰化処理前および後の予測フィルム特性は、以下のとおりである：
【００５６】
【表２】
2004511896.tif 000004
【００５７】
フーリエ変換赤外分光法（“ＦＴＩＲ”）は、Ｏ−Ｈ吸収曲線が、未処理（非灰化）フィルムに比べて、灰化処理に供されたフィルムでは約３５００ｃｍ−１で振幅が増加することを確証する。このことは、灰化処理が元のフィルム中のメチル基に起因するＣ−Ｈ結合のほとんどを除去することを確証する。Ｏ−Ｈ吸収ピークの相対振幅が結果として得られるフィルムの相対ｋ値を予測し、他の全パラメーターが等しいことは、以前に確証されている（例えば、その内容すべてが本明細書に取り込まれる、前記共有米国シリアル第０９／２３５，１８６を参照）。
【００５８】
実施例４
ウェットクリーニング
実施例３の灰化処理を通して加工したナノ多孔質シリカ塗布ウェファーを、ウェットクリーニング溶液（ＥＫＣ ６３０、カリフォルニア州ヘイワードのＥＫＣ Ｃｏｒｐ．から専売されている後エッチングウェットクリーニング溶液）に７０℃で２０分間浸漬する。ついで、ウェファーを２‐プロパノールに３０秒間浸漬し、ついで、水に３０秒間浸漬する。最後に、ウェファーを１７５℃および３２０℃に設定した連続ホットプレート上で加熱した（各プレートにつき１分）。このウェットクリーニング処理前および後のフィルム特性は、下記表３に示される。
【００５９】
【表３】
2004511896.tif 000005
【００６０】
フィルムは、ウェットクリーニング処理／ＩＰＡ／水／１７５℃／３２０℃プロセス後の高ｋ値および高屈折率で示されるように、より多くの水を吸収した。ついで、ウェファーを、炉中（窒素雰囲気）４２５℃で３０分間加熱した。ｋは、４２５℃処理１時間後で４．１だった。フィルムは、６．４へのｋの増加により示されるように、４２５℃加熱工程後１日の間に水を吸収した。
【００６１】
実施例５
ＭＴＡＳ溶液を用いて疎水性および低ｋを回復
ナノ多孔質シリカフィルムを、実施例１のようにして製造し、同フィルムを実施例３の灰化プロセスで、ついで実施例４のウェットクリーニングプロセスで処理する（４２５℃炉処理は含まず）。このフィルムを塗布したウェファーを、１５％ ｗｔ／ｗｔのメチルトリアセトキシシランと８５％ ｗｔ／ｗｔの２‐ヘプタノンからなる溶液に浸漬する；溶液の温度は２０℃である；浸漬時間は１０分である。ウェファーをＭＴＡＳ含有溶液から取り出し、ついで、スピンコーターの上に載せる。反応副産物および未反応ＭＴＡＳを除去するために、純２‐ヘプタノンをウェファーの中心に分取しながら、ウェファーを３０００ｒｐｍで１分間回転させる。３０ｍｌの２‐ヘプタノン全部をこの１分間のスピンで分取する。残留２‐ヘプタノンを除去するために、ウェファーをホットプレート上で１７５℃で１分間、ついで、３２０℃で１分間連続的に加熱する（ともに空気雰囲気中）。フィルムの予測特性は、以下のように、下記表４に示される：
【００６２】
【表４】
2004511896.tif 000006
【００６３】
低誘電率の回復を、灰化およびウェットクリーニング工程後に実施されるこのＭＴＡＳ溶液処理により達成する。ＭＴＡＳ溶液処理は、ＦＴＩＲ Ｃ−Ｈ吸収で示されるように、メチル分をフィルムに戻し、フィルムは、非常に低いＯ−Ｈ吸収により示されるように、疎水性である。ｋは、再び２．２である。
【００６４】
実施例６
ＭＴＡＳ蒸気を用いて疎水性および低ｋを回復
ナノ多孔質シリカフィルムを、実施例１のようにして製造し、同フィルムを実施例３の灰化プロセスおよび実施例４のウェットクリーニングプロセスで処理する（４２５℃炉処理は含まず）。このフィルムを塗布したウェファーを、アルミニウム製円筒形室（内径２２５ｍｍ、内高３０ｍｍ）内部に入れる。室を化学ヒュームフードに納める。室の上端と室蓋との間に合成ゴムガスケットがある。室を、外側の室表面および蓋に結合された電気加熱テープを用いて加熱する。反応室に接続される４つのステンレススチール（内径１／４インチ）チューブがある；それぞれのチューブは、ステンレススチールバルブを有する。１つのチューブを真空ポンプに接続する；別の１つをＭＴＡＳ溜めに接続する；そして三番目のチューブはベントラインとして役割を果たす；四番目のチューブは真空ゲージに接続する。ＭＴＡＳ溜めは、ステンレススチールの１リットル容量シリンダーである。後者は約１００ｇのＭＴＡＳを含む；ＭＴＡＳ溜めの外面を、加熱テープを用いて７０℃に加熱する。室も約７０℃に加熱する。室を約１トルに排気し、ついで、真空ポンプへのバルブを閉める。次に、ＭＴＡＳ溜めへのバルブを、ＭＴＡＳ蒸気が室に入るように開ける。５分後、ＭＴＡＳ室バルブを閉め、真空バルブを開ける。１分後、真空バルブを閉め、ベントバルブを開けて空気を室に入れる。ついで、ウェファーを取り出し、かつ分析し、フィルムの予測特性を下記表５に示す。
【００６５】
【表５】
2004511896.tif 000007
【００６６】
ＭＴＡＳ蒸気処理は、ＦＴＩＲ Ｃ−Ｈ吸収で示されるように、メチル分をフィルムに戻し、フィルムは、非常に低いＦＴＩＲ Ｏ−Ｈ吸収により示されるように、疎水性である。誘電率も、今や再び非常に低い。
実施例７
炭素系プラズマを用いて疎水性および低ｋを回復
ナノ多孔質シリカフィルムを、実施例１のようにして製造し、同フィルムを実施例３の灰化プロセスおよび実施例４のウェットクリーニングプロセスで処理する（４２５℃炉処理は含まず）。このフィルムを塗布したウェファーを、Ｇａｓｏｎｉｃｓ Ｌ３５１０フォトレジスト灰化器内部に入れる。灰化器室を２００ミリトルに排気し、メタン（ＣＨ４）ガスをこの圧力で室を通って流す。メタンの流速は５００ｓｃｃｍである。灰化器を約２０℃に維持する。ついで、室のＲＦ源を活性化する；電力設定は１００Ｗであり、ＲＦ周波数は１３．５６ＭＨｚである。２分後、ＲＦ源を活性化し、メタンガス流れをゼロに減少させる。ついで、灰化器室を空気で換気し、ウェファーをフィルム分析のために取り出す。下記表６は、フィルムの予測特性を示す。
【００６７】
【表６】
2004511896.tif 000008
【００６８】
炭素系プラズマ処理は、Ｃ−Ｈ ＦＴＩＲ吸収により示されるように、フィルムに有機分を再び取り込む。低ｋ性および疎水性も報告されている；ＦＴＩＲは、非常に小さなＯ−Ｈ吸収を示す。
【００６９】
実施例８
シラン系プラズマを用いて疎水性および低ｋを回復
ナノ多孔質シリカフィルムを、実施例１のようにして製造し、同フィルムを実施例３の灰化プロセスおよび実施例４のウェットクリーニングプロセスで処理する（４２５℃炉処理は含まず）。このフィルムを塗布したウェファーを、プラズマ強化化学蒸着室（ＰＥＣＶＤ）、Ａｐｐｌｉｅｄ Ｍａｔｅｒｉａｌｓ Ｐ５０００内部に入れる。メチルシラン（ＣＨ３ＳｉＨ３）を、疎水性気孔表面を創造するための試薬として用いる。アルゴンガスを用いてプラズマの創造を促進する。ＲＦプラズマ源を２０秒間活性化する。この期間中用いられた条件は、下記のように、表７に詳述されている。
【００７０】
【表７】
2004511896.tif 000009
【００７１】
ウェファーを室から取り出し、ついで分析し、フィルムの予測特性を下記表８に与える。
【００７２】
【表８】
2004511896.tif 000010
【００７３】
シランプラズマ処理後、低ｋ値およびＦＴＩＲスペクトルにおける非常に低いＯ−Ｈ吸収により示されるように、フィルムは疎水性である。ＦＴＩＲにおけるＯ−Ｈ吸収は、有機分がフィルムに添加されたことを示す。
【００７４】
実施例９
ＭＴＡＳ溶液を用いて非多孔質シルセスキオキサンの疎水性および低ｋを回復
シルセスキオキサンフィルムを、実施例２のようにしてウェファーの上に成形する。このフィルム塗布ウェファーを、実施例３および４のようにしてフォトレジスト灰化およびウェットクリーニングで加工する。ついで、このフィルム塗布ウェファーをＭＴＡＳ溶液に曝露し、その疎水性および低ｋ値を回復する。実施例５のＭＴＡＳ溶液処理の手順を用いる。これらの処理前および後のフィルムの特性を、下記表９に示す。
【００７５】
【表９】
2004511896.tif 000011
【００７６】
低誘電率の回復は、灰化およびウェットクリーニング工程後に実施されるこのＭＴＡＳ溶液処理により達成される。ＦＴＩＲスペクトルは、灰化およびウェットクリーニング処理後のＯ−Ｈ吸収、ならびに減少したＣ−ＨおよびＳｉ−Ｈ吸収を示す；ｋも高い。ＭＴＡＳ処理後、ｋ値は２．６で、灰化前の元の値に非常に近い；Ｃ−Ｈ吸収も高いが、それはＭＴＡＳからのメチル基がフィルムに添加されたことを示す；そしてフィルムは、Ｏ−Ｈ吸収の不在により示されるように、再び疎水性である。
【００７７】
実施例１０
ナノ多孔質シリカを用いるダマスカストレンチ構造の成形加工
この実施例は、ナノ多孔質シリカ誘電体を取り込むダマスカストレンチ構造の成形加工への本発明のプロセスの適用を説明する。
本実施例を、図１Ａ、１ＢおよびＣを参照して説明する。２００ｍｍのＳｉウェファーを当業界で既知の方法により酸化して、ウェファーの上面にＳｉＯ２層（５０００Å）を形成する。ついで、ウェファーにＰＥＣＶＤ窒化珪素、ＳｉＮ（１０００Å）の層（１０）を塗布する。次に、ナノ多孔質シリカ（７０００Å）の層（２０）を、実施例１の手順に従って同ウェファーに塗布する（４００℃炉工程も含む全プロセス）。ついで、ＰＥＣＶＤ窒化珪素（５００Å）の別の層（３０）をナノ多孔質シリカ層の上に堆積する。ついで、フォトレジストコーティングもしくはパターン（４０）を誘電層のこのスタックに適用し、フォトレジストを通例の方法で加工して、線と空間のパターン（５０）を形成する。
【００７８】
ついで、異方性エッチングプロセスを実施して、幅が０．１３μのトレンチ（６０）を創造する。エッチングをプラズマエッチング室内で実施するが、それにおいて、ＣＦ４が主要エッチングガスであり、異方性（下流）エッチングを起こすのに十分なバイアス電圧が存在する。フォトレジスト層を酸素系プラズマ処理（実施例３におけるような「灰化」）により除去して、図１Ｂにおける（７０）の構造を創造する。ナノ多孔質シリカが化学的に変えられるのはこの灰化工程においてである；酸素プラズマ種は、酸化反応により気孔表面からメチル基を除去する；結果として得られる気孔表面は疎水性となる。ウェットクリーニングプロセスも灰化工程後に実施される（実施例４におけるように）。
【００７９】
次に、タンタル（Ｔａ）バリヤーライナーフィルム（２５０Å）（８０）をトレンチ内および上面ＳｉＮ層上に堆積するが、この堆積は、物理的蒸着（スパッター）技術を用いて実施される。Ｃｕ「種層」は、図示されていないが、ＣｕをＴａ層の上にスパッターすることにより堆積される。ついで、トレンチに電気めっきＣｕ（９０）を充填する。最終工程で、ＳｉＮ層の上面上の過剰のＣｕおよびＴａライナーを化学機械的研磨により除去して、銅ライン（１００）およびナノ多孔質シリカ誘電体（２０）を示す図１Ｃの構造を成形する。
【００８０】
図２におけるウェファーの上面の図は、インレイＣｕが図１Ｃに示されるパターンを含むことを示す；この図面に描かれる寸法は、実際の構造に比例していない。２つの大きな四角のプローブパッド（１１０）がある（それぞれ１００μｘ１００μ）。各プローブパッドを平行線（１２０）の「くし」に接続する；各線の幅は０．１３μｍである。
【００８１】
２つのくしは、１つのくしからの線が他のくしからの線の２つの間にありかつそれらに平行であるように「組み合わされる」。線は長さが１０００μｍである。各くしには１０１の線がある（簡潔にするために、図には７つの線しか示されていない）。この組み合わされたくし構造には２００の平行なコンデンサーがある（２＊（１０１−１）＝２００）。Ｃｕ線の間に存在するナノ多孔質シリカの誘電率（ｋ）は、平行プレートコンデンサーについて下記式により計算する：
【００８２】
Ｃ＝ｋ＊ε＊Ａ／ｄ
【００８３】
（Ｃ＝キャパシタンス
ε＝自由空間の誘電率＝８．８６ｘ１０−１４Ｆ／ｃｍ
Ａ＝各平行プレートの面積＝高さｘ長さ＝０．７μｍｘ１０００μｍ＝７００μｍ２＝７ｘ１０−６ｃｍ２
ｄ＝プレート間の距離＝０．１３μｍ＝１．３ｘ１０−５ｃｍ）
測定キャパシタンス値からｋを計算するために、上記式を以下に再配置する：
【００８４】
ｋ＝（Ｃ／２００）＊ｄ／（ε＊Ａ）
【００８５】
非常に大きな面積の平行線を与えられて、測定キャパシタンスに関する基体およびプローブパッドの影響は、ｋの計算では無視される。組み合わされたくし構造には２００の平行プレートコンデンサーがあるので、キャパシタンスを２００で割る。プローブパッドをキャパシタンス計測器に接続し、ついで２つのパッドを横切って電圧を適用することにより、くし構造における全キャパシタンスを測定する。下記表１０は、図１Ｃおよび２に示される、ウェットフォトレジスト灰化およびクリーニング工程後に疎水性のためにＭＴＡＳ溶液で処理された（前記実施例５を参照）構造についてのキャパシタンス測定の予測結果を示す。ＭＴＡＳ溶液で処理されない構造の予測値も示される。
【００８６】
【表１０】
2004511896.tif 000012
【００８７】
予測中間キャパシタンスおよび計算されたｋが、灰化およびウェットクリーニング工程に続いてＭＴＡＳ溶液処理を受けない構造の場合ほとんど３倍も大きいことを、データは示す。ＭＴＡＳで処理された構造は、ナノ多孔質シリカおよびＳｉＮ誘電複合体の場合２．５のｋ値を有すると予測される。このｋ値は、実施例１で製造した未パターン化ナノ多孔質フィルムのｋ値（２．２）よりもやや高い。本実施例において、測定キャパシタンスは、厚いナノ多孔質シリカ７０００Åフィルムと薄い５００Å窒化珪素フィルムの両方の影響を受け、両方のフィルムともＣｕ線の間に存在する。ＰＥＣＶＤ ＳｉＮについてのおよそのｋ値は、約７．０である。かくて、複合誘電スタック（ナノ多孔質シリカおよびＳｉＮ）の誘電率は、２．２よりもやや高い。
【図面の簡単な説明】
【図１】
図１Ａはフォトレジストパッター（左）およびエッチングプロセスから得られたトポロギー（右）を有する、窒化珪素層上のナノ多孔質シリカ誘電フィルムの断面模式図を示す。図１Ｂは銅導体パターンおよびＴａバリヤー（右）を有する、窒化珪素層上のナノ多孔質シリカ誘電フィルムの断面模式図を示す。図１Ｃは化学機械的研磨後の、１Ｂと同じパターンを示す。
【図２】
実施例１０により製造されたウェファーの上面を示す。
【国際公開パンフレット】
2004511896.tif 000013
2004511896.tif 000014
2004511896.tif 000015
2004511896.tif 000016
2004511896.tif 000017
2004511896.tif 000018
2004511896.tif 000019
2004511896.tif 000020
2004511896.tif 000021
2004511896.tif 000022
2004511896.tif 000023
2004511896.tif 000024
2004511896.tif 000025
2004511896.tif 000026
2004511896.tif 000027
2004511896.tif 000028
2004511896.tif 000029
2004511896.tif 000030
2004511896.tif 000031
2004511896.tif 000032
2004511896.tif 000033
2004511896.tif 000034
2004511896.tif 000035
2004511896.tif 000036
2004511896.tif 000037
2004511896.tif 000038
2004511896.tif 000039
2004511896.tif 000040
2004511896.tif 000041
2004511896.tif 000042
2004511896.tif 000043
2004511896.tif 000044
2004511896.tif 000045
2004511896.tif 000046
【国際公開パンフレット（コレクトバージョン）】
2004511896.tif 000047
2004511896.tif 000048
【国際調査報告】
2004511896.tif 000049
2004511896.tif 000050